(57)【特許請求の範囲】
【請求項１】
芯部と該芯部を覆う鞘部とからなる鞘／芯構造を有し、
上記芯部が半芳香族ポリアミド樹脂からなり、上記鞘部が上記芯部よりも曲げ剛性の低い直鎖飽和脂肪族ポリアミド樹脂からなる人工毛髪であって、
前記半芳香族ポリアミド樹脂が、ヘキサメチレンジアミンとテレフタール酸との交互共重合体、又は、メタキシリレンジアミンとアジピン酸との交互共重合体であり、
前記直鎖飽和脂肪族ポリアミド樹脂が、カプロラクタム開環重合体、及び／又は、ヘキサメチレンジアミンとアジピン酸との交互共重合体であり、
前記鞘部及び芯部の鞘／芯重量比が、１０／９０〜３５／６５であり、そして
前記鞘部及び芯部の鞘／芯容量比が、１／７〜１／２である、人工毛髪。
【請求項２】
前記人工毛髪の表面が、微細な凹凸部を有して艶消しがされていることを特徴とする、請求項１に記載の人工毛髪。
【請求項３】
前記微細な凹凸部が、球晶及び／又はブラスト処理により形成されていることを特徴とする、請求項２に記載の人工毛髪。
【請求項４】
前記人工毛髪が、顔料及び／又は染料を含有していることを特徴とする、請求項１〜３のいずれか一項に記載の人工毛髪。
【請求項５】
かつらベースと、該かつらベースに植設される人工毛髪とを、含むかつらであって、
上記人工毛髪が、芯部と該芯部を覆う鞘部とからなる鞘／芯構造を有し、
上記芯部が半芳香族ポリアミド樹脂からなり、上記鞘部が上記芯部よりも曲げ剛性の低い直鎖飽和脂肪族ポリアミド樹脂からなるかつらであって、
前記半芳香族ポリアミド樹脂が、ヘキサメチレンジアミンとテレフタール酸との交互共重合体、又は、メタキシリレンジアミンとアジピン酸との交互共重合体であり、
前記直鎖飽和脂肪族ポリアミド樹脂が、カプロラクタム開環重合体、及び／又は、ヘキサメチレンジアミンとアジピン酸との交互共重合体であり、
前記鞘部及び芯部の鞘／芯重量比が、１０／９０〜３５／６５であり、そして
前記鞘部及び芯部の鞘／芯容量比が、１／７〜１／２である、かつら。
【請求項６】
前記人工毛髪の表面が、微細な凹凸部を有して艶消しがされていることを特徴とする、請求項５に記載のかつら。
【請求項７】
前記微細な凹凸部が、球晶及び／又はブラスト処理からなることを特徴とする、請求項６に記載のかつら。
【請求項８】
前記人工毛髪が、顔料及び／又は染料を含有していることを特徴とする、請求項５〜７のいずれか一項に記載のかつら。
【発明の詳細な説明】
【技術分野】
【０００１】
本発明は、天然毛髪に近似する物性と風合いを有する人工毛髪とこの毛髪を用いたかつらに関する。
【背景技術】
【０００２】
かつらは、天然毛髪を素材として古くから製造され愛用されてきたものであるが、近年天然毛髪素材の調達上の制約、その他の問題から合成繊維をかつら用毛髪素材として製造されることが多くなった。その場合、使用される合成繊維は、基本的に、感覚上も物性上も、天然毛髪に近いことを第一目標として選択される。【０００３】
使用される人工毛髪素材としては、アクリル系、ポリエステル系、ポリアミド系などの合成繊維が多いが、一般にアクリル系繊維は融点が低く、耐熱性が悪いために、パーマセット後の型保持性が悪く、例えば温水に曝すとカールなどの加工が崩れるなどの弱点がある。ポリエステル系繊維は、強度、耐熱性に優れた素材であるが、天然毛髪に比べて吸湿性が極めて低いことに加えて曲げ剛性値が高すぎるため、例えば高湿の環境下において天然毛髪と異なる外観、触感、物性を示して、かつらとして用いる場合に著しい違和感を呈する。【０００４】
ここで、曲げ剛性値とは、繊維の触感や質感などの風合いに関連する物性値で、川端式測定法により数値化できるものとして繊維織物産業で広く認知されつつある物性値である（非特許文献１参照）。一本の繊維や毛髪の曲げ剛性値を測定できる装置も開発されている（非特許文献２参照）。この曲げ剛性値は曲げ剛さとも呼ばれ、人工毛髪に単位の大きさの曲げモーメントを加えたとき、それによって生じた曲率変化の逆数で定義される。人工毛髪の曲げ剛性値が大きいほど、曲げに強くたわみずらい、つまり、硬く曲げにくい人工毛髪である。逆にこの曲げ剛性値が小さい程、曲げ易く、柔らかい人工毛髪であるといえる。【０００５】
ところで、ポリアミド系繊維は多くの点で天然毛髪に近い外観、物性のものを提供できるため、従来からかつら用毛髪として実用に供され、特に表面処理によって不自然な光沢などを消す本出願人による製造方法の発明によって優れたかつらが提供されている（特許文献１参照）。【０００６】
ポリアミド繊維には、主鎖としてメチレン鎖のみがアミド結合でつながる直鎖飽和脂肪族ポリアミド、例えば、ナイロン６、ナイロン６６などと、主鎖中にフェニレン単位が入る半芳香族系ポリアミド、例えば、東洋紡績（株）のナイロン６Ｔ、三菱ガス化学（株）のＭＸＤ６などがある。特許文献１には、ナイロン６繊維を素材として表面処理をした人工毛髪が開示されているが、ナイロン６繊維単独では触感や質感などの風合いなどに関連する物性としての曲げ剛性値が天然毛髪より低く、このため天然毛髪と同質の人工毛髪を製造するのは困難である。【０００７】
一方、ナイロン６Ｔを用いた人工毛髪は、逆に曲げ剛性値が天然毛髪より高く、このナイロン６Ｔにより天然毛髪と同質の毛髪を製造するのは困難である。そこでナイロン６とナイロン６Ｔとの混練紡糸によって天然毛髪に近い曲げ剛性を示す繊維を製造することが考えられるが、これら２種の樹脂は融点差が大きく、高融点のナイロン６Ｔに合わせた溶融温度を設定すると、低融点で耐熱性も相対的に低いナイロン６が溶融中に熱酸化劣化するという製造工程面での制約があり過ぎる。そのため上記ナイロン６Ｔは、毛髪素材としては実用化されていない。【０００８】
２種類の樹脂の特性をそれぞれ生かす方法として、鞘／芯構造の繊維が知られている。この繊維は芯になる繊維とそれを取り巻く鞘状の繊維から１本の繊維を構成し、異なる２種類の樹脂のそれぞれの特性を生かすことで、一般繊維として、また、かつら用人工毛髪素材とするものである。たとえば、特許文献２には、塩化ビニリデン、ポリプロピレンなどからなる鞘／芯構造の繊維が開示され、特許文献３には、ポリアミド系であるが、芯部に蛋白質架橋ゲルを配合することによって変性する繊維が開示されている。【０００９】
さらに通常の合成繊維の持つ透明感が人工毛髪として使用された場合、不自然な光沢となることを防止するために、表面に凹凸を与えることによって不透明とし、天然毛髪に近い外観、風合いを与える試みが種々なされている。上記特許文献１では、表面に球晶を発生成長させることにより、また特許文献４では、繊維表面を化学薬品処理することによる表面への凹凸付与法が開示されている。この他には、人工毛髪の表面を砂、氷、ドライアイスなどの微粉でブラスト処理する方法も知られている。【００１０】
【特許文献１】特開昭６４−６１１４号公報
【特許文献２】特開２００２−１２９４３２号公報
【特許文献３】特開２００５−９０４９号公報
【特許文献４】特開２００２−１６１４２３号公報
【非特許文献１】川端季雄、繊維機械学会誌（繊維工学）、２６、１０、ｐｐ．７２１−７２８、１９７３
【非特許文献２】カトーテック株式会社、ＫＥＳ−ＳＨシングルヘアーベンディングテスター取扱説明書
【発明の開示】
【発明が解決しようとする課題】
【００１１】
かつらに使用する人工毛髪は、第一義的に天然毛髪に近い風合い（外観、触感、質感）及び物性値を有することが求められ、その上でさらに天然毛髪より優れた物性値を有することが理想である。上述したように各種合成繊維素材はそれぞれの特徴と弱点を有し、その中では特定のポリアミド繊維、特に、ナイロン６及びナイロン６６がその特性が優れているため実用化されているが、曲げ剛性値が天然毛髪より低いという課題がある。【００１２】
本発明は上記課題に鑑み、天然毛髪に近い風合い（外観、触感、質感）及び物性値を有する人工毛髪及びそれを用いたかつらを提供することを目的としている。
【課題を解決するための手段】
【００１３】
本発明者らは鋭意研究を重ねた結果、ポリアミド系合成繊維の特質を生かし、芯部を曲げ剛性の高いポリアミド繊維とし、鞘部を芯部よりも曲げ剛性の低いポリアミド繊維とする、鞘／芯構造、すなわち、芯になる繊維とそれを取り巻く鞘状の繊維から成る構造、の繊維が両樹脂の特性を生かし、天然毛髪に極めて近い風合い（外観、触感、質感）と物性値を有する人工毛髪として最適であるとの知見を得て、本発明を完成するに至った。【００１４】
上記目的を達成するため、本発明の人工毛髪は、芯部と芯部を覆う鞘部とからなる鞘／芯構造を有し、芯部がポリアミド樹脂からなり、鞘部が芯部よりも曲げ剛性の低いポリアミド樹脂からなることを特徴とする。
上記構成において、好ましくは、人工毛髪の表面は、微細な凹凸部を有して艶消しがされている。微細な凹凸部は、球晶及び／又はブラスト処理からなっていてよい。好ましくは、芯部は半芳香族ポリアミド樹脂からなり、鞘部は直鎖飽和脂肪族ポリアミドからなる。半芳香族ポリアミドは、ヘキサメチレンジアミンとテレフタール酸との交互共重合体、又は、メタキシリレンジアミンとアジピン酸との交互共重合体であり、また、直鎖飽和脂肪族ポリアミドは、カプロラクタム開環重合体、及び／又は、ヘキサメチレンジアミンとアジピン酸との交互共重合体であることが好ましい。鞘部及び芯部の鞘／芯重量比は、好ましくは１０／９０〜３５／６５である。人工毛髪は、顔料及び／又は染料を含有していてもよい。【００１５】
本発明の人工毛髪は、芯部とこれを取り巻く鞘部の二重構造で成り、鞘部及び芯部が曲げ剛性の異なるポリアミド樹脂から形成されるので、湿度変化に対して天然毛髪の曲げ剛性値に極めて近い挙動を示す人工毛髪を提供することができる。このため、この人工毛髪はその曲げ剛性値が天然毛髪に近似しているので、特に、外観、触感、質感などの風合いが極めて天然毛髪に近い自然な人工毛髪を提供することができ、とくに温度や湿度に応じて曲げ剛性が変化し、人毛により近い挙動を示す人工毛髪が得られる。【００１６】
本発明のかつらによれば、かつらベースとかつらベースに植設する人工毛髪とを含み、人工毛髪が、芯部と芯部を覆う鞘部とからなる鞘／芯構造を有し、芯部がポリアミド樹脂からなり、鞘部が芯部よりも曲げ剛性の低いポリアミド樹脂からなる人工毛髪を用いたことを特徴とする。
本発明のかつらに上記構成の人工毛髪を用いることにより、湿度変化に対して天然毛髪の曲げ剛性値に極めて近い挙動を示すかつらを提供することができる。このためこのかつらによれば、人工毛髪の立ち上がりがよく、その曲げ剛性値が天然毛髪に近似しているので、特に、外観、触感、質感などの風合いに極めて優れ、見栄えが自然なかつらが得られる。従って、温度や湿度に応じて曲げ剛性が変化し、人毛により近い挙動を示す人工毛髪によって、恰も頭部から自然に生育した自髪であるかの如き外観を呈し、かつら使用者はかつら装着が露見され得ない。
【発明の効果】
【００１７】
本発明によれば、鞘／芯構造を有し、風合い（外観、触感、質感）、諸物性、特に曲げ剛性とその湿度による変化挙動が、天然毛髪に近い人工毛髪を提供することができる。さらに、この鞘／芯構造を有する人工毛髪を用いたかつらは、従来の単一の合成繊維材料からなる人工毛髪を用いたかつらよりも、装着者とその周囲の観察者に自然な感覚を与えることができる。
とくに、人工毛髪を芯部よりも曲げ剛性の低いポリアミド樹脂を鞘部とした鞘／芯構造とすることにより、温度や湿度に応じて曲げ剛性が変化し、人毛により近い挙動を示す人工毛髪を得ることができる結果、本発明の人工毛髪によれば、カールを付けた状態であっても、水に濡らした時のカールの伸び及び自然放置下で湿気を取り除いた時のカールの戻り具合が、天然毛髪に類似の挙動を示すことができる。
従って、本発明のかつらによれば、雨で濡れたり、高湿度の環境でかつらを装着している場合には、人工毛髪の吸湿による曲げ剛性値が変化する特性、すなわち湿度の上昇に伴い曲げ剛性値が低下することによって、人工毛髪が柔らかくなって垂れ下がりボリューム感が無くなるが、吸収した水分が自然放置や乾燥により放湿されると人工毛髪は徐々に立ち上がり、再び元の状態に戻る。この結果、恰も、頭皮から自然の毛髪が生育している状態と同じ挙動のかつらが得られるので、かつらであることが露見し難い、外観上優れた見栄えを呈することができる。
【図面の簡単な説明】
【００１８】
【図１】本発明の第１の実施形態による人工毛髪の構成を模式的に示し、（Ａ）は斜視図、（Ｂ）は人工毛髪の長手方向の垂直断面図である。
【図２】本発明の人工毛髪の変形例についての構成を模式的に示す長手方向の断面図である。
【図３】本発明の人工毛髪の製造に用いる紡糸機の概略図である。
【図４】紡糸機に用いる吐出口の概略断面図である。
【図５】本発明の第２の実施形態による人工毛髪を用いたかつら構成を模式的に示す斜視図である。
【図６】図５のかつらの湿度変化に対する挙動を模式的に示す拡大図であり、（Ａ）は通常の湿度状態を示し、（Ｂ）は高湿度状態を示している。
【図７】実施例３の人工毛髪における曲げ剛性値の延伸倍率依存性を示す図である。
【図８】実施例２による人工毛髪の断面の電子顕微鏡像を示す図である。
【図９】実施例２による人工毛髪の表面の電子顕微鏡像を示す図である。
【図１０】実施例３による人工毛髪の断面の電子顕微鏡像を示す図である。
【図１１】比較例３の鞘／芯構造を有する人工毛髪の断面電子顕微鏡像を示す図である。
【図１２】実施例１〜５及び比較例１、２における、人工毛髪の曲げ剛性値の湿度依存性を示すグラフである。
【図１３】実施例６〜１０及び比較例１、４、５における人工毛髪の曲げ剛性値の湿度依存性を示すグラフである。
【図１４】（Ａ）は本発明実施例の人工毛髪、（Ｂ）は天然毛髪、（Ｃ）は従来のポリエステルを用いた人工毛髪の、それぞれカールした最初の状態を示す図である。
【図１５】（Ａ）は本発明実施例の人工毛髪、（Ｂ）は天然毛髪、（Ｃ）は従来のポリエステルを用いた人工毛髪の、それぞれ水に浸漬した状態を示す図である。
【図１６】（Ａ）は本発明実施例の人工毛髪、（Ｂ）は天然毛髪、（Ｃ）は従来のポリエステルを用いた人工毛髪の、それぞれ水に浸漬した後の乾燥状態を示す図である。
【符号の説明】
【００１９】
１：人工毛髪
１Ａ：鞘部
１Ｂ：芯部
１Ｃ：微細な凹凸部
１０：表面に微細な凹凸部を有する人工毛髪
２１：第１の溶融槽
２２：第２の溶融槽
２１Ａ，２２Ａ：溶融樹脂組成
２１Ｂ，２２Ｂ：ギアポンプ
２３：吐出部
２３Ａ：外環吐出口
２３Ｂ：中心吐出口
２３Ｃ：吐出口
２４：温浴
２５：第１延伸ロール
２６：第１乾熱槽
２７：第２延伸ロール
２８：第２乾熱槽
２９：第３延伸ロール
３０：第３乾熱槽
３１：オイリング装置
３２：第４延伸ロール
３３：ブラスト機
３４：巻取機
４０：人工毛髪を用いたかつら
４１：かつらベース
【発明を実施するための最良の形態】
【００２０】
以下、図面に基づいて本発明の実施形態を詳細に説明する。
最初に本発明の第１の実施形態に係る人工毛髪について説明する。
図１は、本発明の第１の実施形態による人工毛髪の構成を模式的に示すもので、（Ａ）は斜視図、（Ｂ）は人工毛髪の長手方向の垂直断面図である。図示するように、本発明の人工毛髪１は、その表面が鞘部１Ａで、鞘部１Ａの内部に芯部１Ｂを有する鞘／芯構造を有している。鞘／芯構造は図示の場合、略同心円状に配設される例を示しているが、芯部１Ｂ及び鞘１Ａとも略同心円状以外の異形形状、例えば、完全に同心円になっておらず鞘に対して芯が偏心している場合も含む。また、芯がほぼ真円で鞘の厚さが異なるような鞘／芯形状であってもよい。また、人工毛髪１の断面形状は、円、楕円、まゆ型などでもよい。【００２１】
上記芯部１Ｂの材料となるポリアミド樹脂としては、強度と曲げ剛性が高い半芳香族のポリアミド樹脂を好適に用いることができる。このような、半芳香族ポリアミドとしては、化学式１で表わされるヘキサメチレンジアミンとテレフタール酸との交互共重合体からなる高分子（例えば、ナイロン６Ｔ）、及び／又は、化学式２で表わされるアジピン酸とメタキシリレンジアミンとをアミド結合で交互に結合した高分子（例えば、ナイロンＭＸＤ６）などが挙げられる。
【化１】
0005127443.tif 000002
【化２】
0005127443.tif 000003
【００２２】
上記鞘部１Ａの材料となるポリアミド樹脂としては、芯部１Ｂの材料よりも曲げ剛性の低いポリアミド樹脂を用いればよく、例えば、直鎖飽和脂肪族ポリアミドを好適に用いることができる。このような直鎖飽和脂肪族ポリアミドとしては、化学式３で表わされるカプロラクタムの開環重合体からなる高分子、例えばナイロン６、又は、化学式４で表わされるヘキサメチレンジアミンとアジピン酸との交互共重合体からなる高分子、例えばナイロン６６、などが挙げられる。
【化３】
0005127443.tif 000004
【化４】
0005127443.tif 000005
【００２３】
本発明の人工毛髪１において、鞘部１Ａの表面が平滑な面の場合には、光沢が生じる。この人工毛髪１の表面での不自然な光沢を消すためには、いわゆる艶消し処理を行なえばよい。【００２４】
図２は、本発明の人工毛髪の変形例についての構成を模式的に示す、長手方向の断面図である。図示するように、人工毛髪１０の鞘部１Ａの表面には、微細な凹凸部１Ｃが形成されている。このような微細な凹凸部１Ｃを形成した場合には、人工毛髪１０に光が当ったときに乱反射が生じる。このため、人工毛髪の表面において光照射による反射のために光沢が生じなくなり、所謂艶消し効果が生じる。
ここで、微細な凹凸部１Ｃは、人工毛髪１の紡糸中、または紡糸後の繊維を砂、氷、ドライアイスなどの微小粉末によるブラスト処理によって付与することができる。人工毛髪１の紡糸中に形成する場合には、人工毛髪１の最外表面に球晶を形成すればよい。この際、球晶形成と、上記砂、氷、ドライアイスなどの微小粉末によるブラスト処理を組み合わせた処理でもよい。このような球晶、又はブラスト処理との組合せで形成した凹凸部は、光が乱反射されるように、可視光波長のオーダーよりも大きい凹凸部１Ｃとなるように形成すればよい。【００２５】
本発明の人工毛髪１，１０は、装着者の好みに応じた着色をすることができる。この着色は紡糸時の原料となるポリマーの混練中に顔料及び／又は染料を配合してもよく、また紡糸後に人工毛髪を染色してもよい。【００２６】
本発明の人工毛髪１，１０によれば、芯部１Ｂに曲げ剛性の高いポリアミドを用い、鞘部１Ａには芯部１Ｂよりも曲げ剛性の低いポリアミドを用いた鞘／芯構造とすることにより、温度や湿度に応じて曲げ剛性が変化し、人毛により近い挙動を示す人工毛髪を得ることができる。また、鞘部１Ａの表面に微細な凹凸部１Ｃを設けた人工毛髪１０によれば、艶消し効果が生じ、人工毛髪の物性値と風合いに一層近似する。【００２７】
次に、本発明の人工毛髪の製造方法について説明する。
図３は本発明の人工毛髪の製造に用いる紡糸機の概略図であり、図４は紡糸機に用いる吐出部の概略断面図である。図３に示すように、紡糸機２０は、鞘部１Ａとなるポリアミド樹脂の第１の溶融槽２１と、芯部１Ｂとなるポリアミド樹脂の第２の溶融槽２２と、これらの溶融槽２１，２２から供給される溶融液２１Ａ，２２Ａを吐出する吐出部２３と、吐出部２３の吐出口２３Ｃから吐出する糸状溶融物を固化すると共に、表面に凹凸部を形成する温浴２４と、その後、各段が延伸ロール２５，２７，２９及び乾熱槽２６，２８，３０からなる３段の延伸熱処理工程部を経て、糸表面にさらに凹凸部１Ｃをつけるためのブラスト機３３と、ブラスト機３３によって所望の程度に艶消しされた人工毛髪を巻き取る巻取機３４と、を含み構成されている。【００２８】
溶融槽２１，２２は、ポリアミド樹脂のペレットを溶融するための加熱装置と、混練及び吐出部２３へ供給するためのスクリューなどを備え、溶融液２１Ａ，２２Ａを吐出部２３へ送液するギアポンプ２１Ｂ，２２Ｂを備えている。【００２９】
吐出部２３の吐出口２３Ｃから出た繊維は図示のとおり温浴、延伸、乾熱機構を経た後、静電防止用オイリング装置３１と、寸法を安定させるために人工毛髪に掛けたテンションを緩和する延伸ロール３２と、表面処理用のブラスト機３３と、を通って巻取機３４に巻き取られる。【００３０】
図４に示すように、吐出部２３は、同心円状に配設される二重の吐出口を有し、その中心円部２３Ｂからは半芳香族ポリアミド樹脂溶融液２２Ａを、そして、中心円部２３Ｂを囲む外環部２３Ａから直鎖飽和脂肪族ポリアミド樹脂溶融液２１Ａを、それぞれ吐出させる構造を有している。【００３１】
次に、上記紡織機２０による人工毛髪の製造方法について説明する。
上記紡糸機２０を用いて、溶融槽２１，２２において、各ポリアミド樹脂をそれぞれに適した温度で溶融して、吐出部２３へ送液し、吐出口の中心円部２３Ｂから半芳香族ポリアミド樹脂溶融液２２Ａと、外環部２３Ａから直鎖飽和脂肪族ポリアミド樹脂溶融液２１Ａとを吐出口２３Ｃから吐出させて、鞘／芯構造の糸とし、人工毛髪１，１０を製造することができる。【００３２】
この際、直鎖飽和脂肪族ポリアミド樹脂溶融液２１Ａをギヤポンプ２１Ｂで一定時間送液した容量と、半芳香族ポリアミド樹脂溶融液２２Ａをギヤポンプ２２Ｂで送液した容量との比率を、本発明においては鞘／芯容量比と呼ぶことにする。後述するように、人工毛髪１０の曲げ剛性値を天然毛髪の曲げ剛性値に近似させるためには、鞘と芯との重量比である鞘／芯重量比は１０／９０〜３５／６５が好適な範囲となる。この鞘と芯との重量比を得るための製造条件としては、鞘／芯容量比として１／７〜１／２が好ましい値となり、この範囲が後述する人工毛髪１，１０の曲げ剛性値などの物性値に好適である。この鞘／芯容量比が１／２より大きくなると、すなわち鞘部１Ａの比率が大きくなると、人工毛髪１，１０の芯部１Ｂの曲げ剛性値の増加に寄与する効果が小さくなる。一方、この鞘／芯容量比が１／７より小さくなると、すなわち芯部１Ｂの比率が大きくなると、曲げ剛性値が大きくなり過ぎて天然毛髪に近似しなくなり、好ましくない。
【００３３】
人工毛髪１，１０の紡糸時の延伸倍率は５〜６倍とすることができる。この延伸倍率は、従来のナイロン６単独の人工毛髪のそれよりも約２倍程度の値である。本発明の人工毛髪１，１０においては、紡糸時の延伸倍率、糸径、曲げ剛性値などは、所望の設計に応じて適宜に設定することができる。この場合、人工毛髪１，１０の鞘／芯の形状は、紡糸時の条件を適宜制御することにより、略同心円形状とすることができる。【００３４】
本発明による人工毛髪用紡糸では、吐出口２３Ｃから引き出した糸を温浴２４中で８０℃以上の水中に通すことによって鞘部１Ａの直鎖飽和脂肪族ポリアミド樹脂の表面に凹凸部１Ｃとなる球晶を発生成長させ、糸に天然毛髪と同じような外観を与え、不自然な光沢を消すための艶消しとして、人工毛髪１０を製造することができる。【００３５】
糸の表面に微細な凹凸部１Ｃを付与する方法としては、上記球晶の発生成長による他、紡糸後の糸表面を砂、氷、ドライアイスなどの微粒子でブラストする方法、あるいは、糸表面を薬品処理する方法の何れか１つ、又はこれらを適宜組み合わせた方法を用いてもよい。【００３６】
人工毛髪１，１０として好適な色、外観を与えるために、紡糸時に顔料及び／又は染料を配合してもよく、また紡糸終了後に人工毛髪１，１０自体を染色してもよい。【００３７】
以上のように、本発明の人工毛髪１，１０は、曲げ剛性が異なるポリアミド樹脂による鞘／芯構造を有しているので、従来の直鎖飽和脂肪族ポリアミド樹脂単体の人工毛髪よりも曲げ剛性の高い人工毛髪１，１０を、再現性よく製造することができる。また、人工毛髪１の表面に微細な凹凸部１Ｃを形成することによって、天然毛髪に近似した自然な光沢を付与し、毛髪としての自然な外観を付与することができる。【００３８】
次に、本発明の第２の実施形態に係る人工毛髪を用いたかつらについて説明する。
図５は、本発明の第２の実施形態による人工毛髪を用いたかつら構成を模式的に示す斜視図である。本発明の人工毛髪１，１０を用いたかつら４０は、かつらベース４１に、人工毛髪１又は１０が植設されて構成したかつらである。かつらベース４１は、ネット状ベース或いは人工皮膚ベースから構成することができる。図示の場合には、かつらベース４１がネット部材の網目に植設されている状態を示している。かつらベース４１は、ネット状ベースと人工皮膚ベースを組み合わせて構成してもよく、かつらのデザインや用途に合わせたものであれば特に制限はない。【００３９】
人工毛髪１，１０の直径は、０．０５〜０．１ｍｍ程度であればよい。また、その表面の鏡面光沢が抑えられ、天然毛髪に近似した光沢をもった人工毛髪１０が好適に使用できる。人工毛髪１，１０の色は、装着者の希望に応じて、黒色、茶色、ブロンドなど適宜に選択すればよい。使用者の脱毛部周辺の自毛に合わせた色の人工毛髪を選択すれば、自然感が増す。おしゃれ用のかつら又は付け毛とする場合は、本発明の人工毛髪に自毛と異なる着色でメッシュ状とするか、人工毛髪に基端部から先端部にかけて、例えば色調の濃淡を変化させるとか色彩を徐々に変化させてグラデーションを施すなどすればよい。【００４０】
図６は、図５のかつらの湿度変化に対する挙動を模式的に示す拡大図であり、（Ａ）は通常の湿度状態を示し、（Ｂ）は高湿度状態を示している。図においては、人工毛髪が真っ直ぐな直毛の場合を示している。
図６（Ａ）に示すように、本発明のかつら４０に植設される人工毛髪１，１０は、天然毛髪に近似した曲げ剛性値をもっている。このため、湿度４０〜６０％前後の通常の環境下では、人工毛髪１，１０の立ち上がりがよく、かつら４０にボリューム感が生じる。
これに対して、本発明のかつら４０が雨で濡れたり、高湿度の環境でかつらを装着している場合には、かつらに植設されている人工毛髪１，１０の吸湿による曲げ剛性値が変化する特性、すなわち湿度の上昇に伴い曲げ剛性値が低下することによって、人工毛髪が柔らかくなり、図６（Ｂ）に示すように、垂れ下がり、ボリューム感が無くなる。さらに、吸収した水分が自然放置や乾燥により放湿されると、人工毛髪１，１０は徐々に立ち上がり、再び元の状態に戻る。
また、人工毛髪1 ，１０にカールが付いている場合には、天然毛髪と近似したカールの伸び方になり、直毛の場合と同様に、吸収した水分が自然放置や乾燥により放湿されると、カールが元に戻る。【００４１】
本発明のかつら４０によれば、芯部１Ｂに曲げ剛性の高いポリアミドを用い、鞘部１Ａには芯部１Ｂよりも剛性の低いポリアミドを用いた鞘／芯構造とした人工毛髪１，１０を用い、これをかつらベースに植設しているので、温度や湿度に応じて曲げ剛性が変化し、天然毛髪により近い触感や挙動を有し、見栄えのよいかつらを得ることができる。さらに人工毛髪としてその表面に微細な凹凸部１Ｃが形成されている場合には、艶消し効果により、より天然毛髪に近い外観を示す。
また、本発明のかつら４０が雨に濡れたり、装着者の汗により水分が付与された場合には、人工毛髪１，１０が水分の吸湿性のよいポリアミド樹脂を用いているので、水分を吸収し、その重量の増加により人工毛髪１，１０が垂れ下がり、天然毛髪に近い挙動を示す。これに対して、例えばポリエステルによる従来の人工毛髪を用いたかつらの場合は曲げ剛性が天然毛髪より高いので、かつらを装着し整髪してブレンドしていた自毛とかつらの人工毛髪とが水分付着により、自毛は頭皮側に垂れ下がるのに対して、ポリエステルの人工毛は立ち上がったままとなり、ポリエステルで成るかつらの毛髪と自毛との分離が生じて、不自然な外観を呈してしまうことになる。しかし本発明では、水分が付着すると自毛の垂れ下がりと実質的に同様にかつらの毛髪も垂れ下がるので、毛髪の分離が生じず、従って自毛と人工毛とが良く馴染んだ状態を維持することができる。
【実施例１】
【００４２】
次に本発明の実施例について詳細に説明する。
図３に示す紡糸機２０を用いて、実施例１の人工毛髪１０を製造した。芯部１Ｂのポリアミド樹脂としては、ナイロン６Ｔ（東洋紡績（株）製）を用い、鞘部１Ａのポリアミド樹脂としてはナイロン６（東洋紡績（株）製）を用いた。温浴２４は、８０℃の温湯を用いた。鞘／芯容量比は、１／７として、吐出口温度を３１０℃に設定して、人工毛髪１０を製造した。この実施例１の人工毛髪１０の鞘／芯重量比は、１２／８８となった。
着色剤としては、上記鞘部１Ａ又は芯部１Ｂに用いるポリアミド樹脂と、顔料を所定割合で混合して加熱溶融し、混練後に冷却してチップ状にした樹脂チップを用いた。この着色剤として用いる樹脂チップをマスターバッチと呼ぶことにする。実施例で使用したマスターバッチとして、黒色の無機顔料を３重量％含有した樹脂チップ、黄色の有機顔料を３重量％含有した樹脂チップ、赤色の有機顔料を４重量％含有した樹脂チップを用いた。【００４３】
具体的には、最初に、第１の溶融槽２１には、鞘部１Ａの原料としてナイロン６チップ８４ｇ、マスターバッチとして黒５ｇ，黄色１０ｇ、赤１ｇ、合計１００ｇの溶融樹脂２１Ａを投入した。そして、第２の溶融槽２２には、芯部１Ｂの原料としてナイロン６Ｔチップ８４ｇ、マスターバッチとして黒５ｇ，黄色１０ｇ、赤１ｇ、合計１００ｇの溶融樹脂２２Ａを投入した。
ギアポンプ２２Ｂでナイロン６Ｔを吐出部２３の中心吐出口２３Ｂに、ギアポンプ２１Ｂでナイロン６を外環吐出口２３Ａにそれぞれ送出し、ギアポンプ２１Ｂ，２２Ｂの回転数を調整して、押出し容量比を鞘／芯比で１／７とした。紡糸機は１５孔の口金を用いて１５本の繊維を紡出する機械である。
吐出口２３Ｃを出た鞘／芯構造の繊維は、長さが１．５ｍで８０℃の温湯からなる温浴２４中を通過させ表面に球晶を発生させた。
その後、第１延伸ロール２５と、１８０℃の第１乾熱槽２６と、を通過させ延伸を行ない、第２延伸ロール２７及び１８０℃の第２乾熱槽２８を通してヒートセットし、さらに第３延伸ロール２９、１８５℃の第３乾熱槽３０を通して糸径寸法を安定させるための熱処理（アニーリング）をした後、静電防止のためのオイリング装置３１に通した。
最終工程として、第４延伸ロール３２及びブラスト機３３に通して表面に微細なアルミナ粉を吹きつけて繊維表面を粗面化した後、巻取機３４に巻き取った。この工程で延伸倍率が５．５倍、巻取り速度が１５０ｍ／分となるように第１から第４までの延伸ロール２５，２７，２９，３２の速度を調整した。
製造した人工毛髪１０の直径はいずれも４０〜８０μｍであった。実施例１においては延伸倍率を５．５倍としたが、後述する実施例３で示すように、人工毛髪１０の曲げ剛性は延伸倍率により調整することができた。
【実施例２】
【００４４】
各ギアポンプ２１Ｂ，２２Ｂを調整して鞘／芯容量比を１／５とした以外は、実施例１と同じ条件で鞘／芯構造からなる人工毛髪１０を製造した。この実施例２の人工毛髪１０鞘／芯重量比は、１６．１／８３．９であった。
【実施例３】
【００４５】
各ギアポンプ２１Ｂ，２２Ｂを調整して鞘／芯容量比を１／３とした以外は、実施例１と同じ条件で鞘／芯構造からなる人工毛髪１０を製造した。この実施例３の人工毛髪１０の鞘／芯重量比は、２４．２／７５．８であり、その直径が８０μｍである。
図７は実施例３の人工毛髪１０における曲げ剛性値の延伸倍率依存性を示す図である。図において、横軸は延伸倍率を示し、縦軸は曲げ剛性値（１０-5ｇｆｃｍ2 ／本）を示している。測定条件は温度２２℃、湿度４０％である。図７から明らかなように、延伸倍率が３倍及び５．５倍の曲げ剛性値は、それぞれ、４３０×１０-5ｇｆｃｍ2 ／本、７２０×１０-5ｇｆｃｍ2 ／本であり、延伸倍率が増加することにより、曲げ剛性値が直線的に増加することが分かった。
【実施例４】
【００４６】
各ギアポンプ２１Ｂ、２２Ｂを調整して鞘／芯容量比を１／２とした以外は、実施例１と同じ条件で鞘／芯構造からなる人工毛髪１０を製造した。この実施例４の人工毛髪１０の鞘／芯重量比は、３２．３／６７．７であった。
【実施例５】
【００４７】
鞘部１Ａのポリアミド樹脂としてナイロン６６（三菱エンジニアリングプラスチックス（株）製）を用い、温浴２４を９２℃とし、吐出口温度を３２０℃に設定した以外は、実施例１と同じ条件で、実施例５の人工毛髪１０を製造した。この実施例５の人工毛髪１０の鞘／芯重量比は、１６．２／８３．８であった。
上記実施例１〜５の人工毛髪の製造条件を表１に示す。ここで、製造した人工毛髪１０の直径はいずれも４０〜８０μｍであった。
【表１】
0005127443.tif 000006
【実施例６】
【００４８】
芯部１Ｂのポリアミド樹脂をナイロンＭＸＤ６（三菱ガス化学（株）製、商品名ＭＸナイロン）とし、鞘部１Ａのポリアミド樹脂をナイロン６（三菱エンジニアリングプラスチックス（株）製）とし、吐出口温度を２７０℃に設定し、鞘／芯容量比を１／７とした以外は、実施例１と同じ条件で、実施例６の人工毛髪１０を製造した。この実施例６の人工毛髪１０の鞘／芯重量比は、１１．８／８８．２であった。この実施例６の人工毛髪１０において、実施例１〜５の芯部１Ｂに用いたナイロン６Ｔの代わりにナイロンＭＸＤ６を用いた。但し、実施例１の第１乾熱槽２６の代わりに９５℃の湿熱槽を用いて延伸し、第２乾熱槽２８を１５０℃としてヒートセットを行い、その後第３延伸ロール２９と、１８５℃の第３乾熱槽３０とを通して糸径寸法を安定させるための熱処理（アニーリング）を行なった後、静電防止のためのオイリング装置３１に通した。人工毛髪となる繊維表面を粗面化する最終工程は、実施例１と同様に行った。この工程で延伸倍率が５．６倍、第１から第４までの延伸ロール２５、２７、２９、３２の速度を巻き取り速度が１５０ｍ／  分となるように調整した。ここで、製造した人工毛髪１０の直径はいずれも４０〜８０μｍであった。
【実施例７】
【００４９】
鞘／芯容量比を１／５とした以外は、実施例６と同じ条件で、実施例７の人工毛髪１０を製造した。この実施例７の人工毛髪１０の鞘／芯重量比は、１５．８／８４．２であった。
【実施例８】
【００５０】
鞘／芯容量比を１／４とした以外は、実施例６と同じ条件で、実施例８の人工毛髪１０を製造した。この実施例８の人工毛髪１０の鞘／芯重量比は、１８．９／８１．１であった。
【実施例９】
【００５１】
鞘／芯容量比を１／３とした以外は、実施例６と同じ条件で、実施例９の人工毛髪１０を製造した。この実施例９の人工毛髪１０の鞘／芯重量比は、２３．８／７６．２であった。
【実施例１０】
【００５２】
鞘／芯容量比を１／２とした以外は、実施例６と同じ条件で、実施例１０の人工毛髪１０を製造した。この実施例１０の人工毛髪１０の鞘／芯重量比は、３１．８／６８．２であった。上記実施例６〜１０の製造条件を表２に示す。ここで製造した人工毛髪１０の直径はいずれも４０〜８０μｍであった。
【表２】
0005127443.tif 000007
【００５３】
次に、比較例の人工毛髪について説明する。
（比較例１）
実施例１と同じ紡糸機を用い、吐出口温度を２７０℃とし、ただし第１の溶融槽２１は使わず、鞘のない構造でナイロン６の糸径８０μｍ、延伸倍率３．３の糸を製造した。【００５４】
（比較例２）
実施例１と同じ紡糸機を用い、吐出口温度を３１０℃とし、ただし第１溶融槽２１は使わず、鞘のない構造でナイロン６Ｔの糸径８０μｍ、延伸倍率５．５の糸を製造した。【００５５】
（比較例３）
実施例１と同じ紡糸機を用い、芯部１Ｂをポリエステル（東レ（株）製）、鞘部１Ａをナイロン６とし、吐出口温度を２９０℃とし、鞘／芯容量比が１／１、糸径が８０μｍ、延伸倍率５．５の糸を製造した。【００５６】
（比較例４）
実施例１と同じ紡糸機を用い、吐出口温度を２７０℃とし、ただし第１溶融槽２１は使わず、鞘のない構造とした以外は、実施例６と同一の条件及び方法で、糸径８０μｍ、延伸倍率５．６のナイロンＭＸＤ６からなる糸を製造した。【００５７】
（比較例５）
実施例１と同じ紡糸機を用い、吐出口温度を２７０℃とし、ただし第１溶融槽２１は使わず、鞘のない構造とした以外は、実施例６と同一の条件及び方法で、糸径８０μｍ、延伸倍率５．６のナイロンＭＸＤ６とナイロン６との混合ポリアミドからなる糸を製造した。ナイロンＭＸＤ６とナイロン６との重量比は、９０：１０とした。上記比較例１〜５の顔料配合比は同じであり、黒、黄色、赤の配合比を、それぞれ、０．１５％、０．３０％、０．０４％とした。製造条件を表３に示す。
【表３】
0005127443.tif 000008
【００５８】
次に、実施例１の人工毛髪１０の芯部１Ｂにナイロン６Ｔ又はＭＸＤ６を、鞘部１Ａにナイロン６を用いた理由について説明する。
表４は、比較例１のナイロン６、比較例２のナイロン６Ｔ、比較例４のナイロンＭＸＤ６の単体を使用して製造した人工毛髪の２２℃における曲げ剛性値の湿度依存性を示す表である。曲げ剛性値は、後述するシングルヘアーベンディングテスター（カトーテック（株）製）を用いて測定した。
表４から明らかなように、比較例１のナイロン６を用いた人工毛髪の曲げ剛性値は、湿度４０％、６０％、８０％において、それぞれ、５１０×１０-5ｇｆｃｍ2 ／本、３４０×１０-5ｇｆｃｍ2 ／本、２５０×１０-5ｇｆｃｍ2 ／本であった。表には示していないが、ナイロン６６を用いた人工毛髪の曲げ剛性値及びその湿度依存性もナイロン６と同様の値であった。
比較例２のナイロン６Ｔを用いた人工毛髪の曲げ剛性値は、湿度４０％、６０％、８０％において、それぞれ、９８０×１０-5ｇｆｃｍ2 ／本、９２０×１０-5ｇｆｃｍ2 ／本、８６０×１０-5ｇｆｃｍ2 ／本であった。
比較例４のナイロンＭＸＤ６を用いた人工毛髪の曲げ剛性値は、湿度４０％、６０％、８０％において、それぞれ、９４０×１０-5ｇｆｃｍ2 ／本、８７０×１０-5ｇｆｃｍ2 ／本、７８０×１０-5ｇｆｃｍ2 ／本であった。これから、ナイロン６Ｔ及びナイロンＭＸＤ６を用いた人工毛髪が、ナイロン６又はナイロン６６の人工毛髪に比べて高い曲げ剛性値を示していることが分かる。
従って、実施例１〜１０の人工毛髪は、芯部１Ｂが曲げ剛性の高いナイロン６Ｔ又はナイロンＭＸＤ６からなるポリアミド樹脂で、鞘部１Ａが芯部１Ｂよりも曲げ剛性値の低いナイロン６又はナイロン６６からなるポリアミド樹脂であることが明らかとなった。
【表４】
0005127443.tif 000009
【００５９】
次に、上記実施例１〜１０及び比較例１〜５で製造した人工毛髪の諸特性について説明する。
図８は、実施例２で作った人工毛髪の断面を示す電子顕微鏡像である。電子の加速電圧は１５ｋＶで、倍率は８００倍である。この人工毛髪１０の鞘／芯容量比は１／５であり、その直径は８０μｍ、延伸倍率は、５．５倍である。図から明らかなように、芯部１Ｂとして半芳香族ポリアミド（ナイロン６Ｔ）、その周囲に鞘部１Ａとして直鎖飽和脂肪族ポリアミド（ナイロン６）からなる鞘／芯構造が形成されていることが分かる。【００６０】
図９は、実施例２の人工毛髪１０の表面を示す電子顕微鏡像である。電子の加速電圧は１５ｋＶで、倍率は７００倍である。図から明らかなように、表面の直鎖飽和脂肪族ポリアミド（ナイロン６）に球晶が発生して成長し、表面に微細な凹凸部１Ｃが付与されることが分かる。【００６１】
図１０は、実施例３の人工毛髪１０の断面を示す電子顕微鏡像である。電子の加速電圧は１５ｋＶで、倍率は９００倍である。この人工毛髪１０の鞘／芯容量比は１／３であり、その直径は８０μｍ、延伸倍率は、５．５倍である。図から明らかなように、芯部１Ｂとして半芳香族ポリアミド（ナイロン６Ｔ）、その周囲に鞘部１Ａとして直鎖飽和脂肪族ポリアミド（ナイロン６）からなる鞘／芯構造が形成されていることが分かる。【００６２】
図１１は、比較例３の鞘／芯構造を有する人工毛髪の断面を示す電子顕微鏡像である。電子の加速電圧は１５ｋＶで、倍率は３００倍である。
比較例３の人工毛髪は、芯部１Ｂがポリエステル、鞘部１Ａが直鎖飽和脂肪族ポリアミド（ナイロン６）からなる鞘／芯構造を有している。鞘／芯容量比は１／１であり、糸径８０μｍ、延伸倍率が５．５であった。図から明らかなように、芯部１Ｂと鞘部１Ａの界面に剥離が認められ、繊維が白茶けて、着色した色が変色したように見えてしまい、このような鞘／芯構造が人工毛髪に適さないことが判明した。【００６３】
次に、実施例及び比較例における人工毛髪の曲げ剛性値の測定結果について説明する。曲げ剛性値は、前記したように、一般に繊維などに適用される物性値であり、毛髪の場合にも風合い（外観、触感、質感）などの感覚的な性状に相関する物性として近年認知されている。繊維の曲げ剛性の測定は織物に関して川端式測定法とその原理が広く知られているが、これを改良したシングルヘアーベンディングテスター（カトーテック（株）製、モデルＫＥＳ−ＦＢ２−ＳＨ）を用いて、人工毛髪の曲げ剛性を測定した。測定方法としては、試料となる本発明の実施例、比較例の人工毛髪及び天然毛髪の何れの場合にも、各１ｃｍの１本について、毛髪全体を一定曲率まで円弧状に等速度で曲げ、それに伴う微小な曲げモーメントを検出し、曲げモーメントと曲率の関係を測定した。これから、曲げモーメント／曲率変化により曲げ剛性値を求めた。代表的な測定条件を以下に示す。
（測定条件）
チャック間距離：１ｃｍ
トルク検出器：トーションワイヤー（スチールワイヤー）のねじれ検出方式
トルク感度：１．０ｇｆ・ｃｍ（フルスケール１０Ｖにおいて）
曲率：±２．５ｃｍ-1
曲げ変位速度：０．５ｃｍ-1／ｓｅｃ
測定サイクル：１往復
ここで、チャックは、上記１ｃｍの各毛髪を挟み込む機構である。【００６４】
図１２は、実施例１〜５及び比較例１、２における、人工毛髪の曲げ剛性値の湿度依存性を示すグラフである。図において、横軸は湿度（％）を、縦軸は曲げ剛性値（１０-5ｇｆｃｍ2 ／本）を示している。測定温度は２２℃である。図１２では、実施例及び比較例の人工毛髪の曲げ剛性値の湿度依存性を、天然毛髪の特性と共に示している。天然毛髪は個体差が大きいので、年齢層２０〜５０歳代各層の男性２５名、女性３８名から頭髪を採取し、そのうち径８０μｍの試料についての曲げ剛性値を測定し、その平均値を標準値としたほか、図には最大値と最小値も示した。天然毛髪の曲げ剛性値の平均値は、湿度が４０％及び８０％では、それぞれ、７２０×１０-5ｇｆｃｍ2 ／本及び５１０×１０-5ｇｆｃｍ2 ／本であり、湿度の上昇と共に、ほぼ単調に減少する特性を示すことが分かる。
これに対して、天然毛髪の曲げ剛性値の最大値は、湿度４０％及び８０％で、それぞれ７４０×１０-5ｇｆｃｍ2 ／本、６００×１０-5ｇｆｃｍ2 ／本であった。また、その最小値は、湿度４０％及び８０％で、それぞれ６６０×１０-5ｇｆｃｍ2 ／本と４２０×１０-5ｇｆｃｍ2 ／本であり、天然毛髪の曲げ剛性値は幅を有していることが判明した。【００６５】
実施例１の人工毛髪１０は、糸径が８０μｍ、鞘／芯容量比が１／７であり、湿度４０％の条件では、曲げ剛性値は、天然毛髪の最大値と等しい７４０×１０-5ｇｆｃｍ2 ／本であり、湿度の上昇につれて曲げ剛性値が徐々に減少し、湿度６０％では約７００×１０-5ｇｆｃｍ2 ／本まで低下し、湿度８０％では約６５０×１０-5ｇｆｃｍ2 ／本まで低下した。
この結果から、実施例１の人工毛髪１０の場合には、天然毛髪の曲げ剛性値よりも高い曲げ剛性値を示しているが、後述する比較例１のナイロン６からなる人工毛髪や、比較例２のナイロン６Ｔからなる人工毛髪の曲げ剛性値と比較すると、天然毛髪に類似した曲げ剛性値と湿度依存性を示すことが判明した。【００６６】
実施例２の人工毛髪１０は、糸径が８０μｍ、鞘／芯容量比が１／５であり、湿度４０％の条件では、曲げ剛性値は、天然毛髪と同じ７２０×１０-5ｇｆｃｍ2 ／本であり、湿度が４５％までは曲げ剛性値が徐々に低下し、約６５０×１０-5ｇｆｃｍ2 ／本まで低下する。次に、湿度が４５〜６０％までは、曲げ剛性値は、約６５０×１０-5ｇｆｃｍ2 ／本で一定となる。そして、湿度が６０〜８０％までの間においては、曲げ剛性値は徐々に減少し、湿度が８０％では、約６００×１０-5ｇｆｃｍ2 ／本に低下した。
この結果から、実施例２の人工毛髪１０の場合には、湿度４０％で天然毛髪の曲げ剛性値と一致し、湿度上昇と共に、曲げ剛性値が減少し、天然毛髪に類似の曲げ剛性値と湿度依存性を示すことが判明した。【００６７】
実施例３の人工毛髪１０が実施例１と異なるのは、鞘／芯容量比が１／３である点である。湿度４０％の条件では、曲げ剛性値は、天然毛髪と同じ７２０×１０-5ｇｆｃｍ2 ／本であり、湿度が４０〜６０％まで曲げ剛性値が低下し、約５２０×１０-5ｇｆｃｍ2 ／本まで低下する。次に、湿度が６０〜８０％までは、曲げ剛性値は、徐々に低下し、湿度が８０％では、約４８０×１０-5ｇｆｃｍ2 ／本となった。
この結果から、実施例３の人工毛髪１０の場合には、湿度４０％で天然毛髪の曲げ剛性値と一致し、湿度上昇と共に曲げ剛性値が減少し、湿度８０％でも天然毛髪に極めて近い曲げ剛性値を示すことが判明した。【００６８】
実施例４の人工毛髪１０が実施例１と異なるのは、鞘／芯容量比が１／２である点である。湿度４０％の条件では、曲げ剛性値は、天然毛髪と同じ７２０×１０-5ｇｆｃｍ2 ／本であり、湿度が４０〜６０％まで曲げ剛性値は低下し、約５１０×１０-5ｇｆｃｍ2 ／本まで低下する。次に、湿度が６０〜８０％までは、曲げ剛性値は徐々に低下し、湿度が８０％では、約３９０×１０-5ｇｆｃｍ2 ／本となった。
この結果から、実施例４の人工毛髪１０の場合には、湿度４０％で天然毛髪の曲げ剛性値と一致し、湿度上昇と共に曲げ剛性値が減少し、湿度８０％での曲げ剛性値は、天然毛髪の曲げ剛性値の最小値付近を示すことが判明した。
実施例２〜４の人工毛髪１０の曲げ剛性値が湿度４０％以上では、実施例１のそれよりも低い値を示すのは、鞘部１Ａの容量が実施例１のそれよりも大きい、つまり、芯部１Ｂの容量が小さいことによる。このため、本発明の人工毛髪においては、鞘／芯容量比を変化させることにより曲げ剛性値の湿度依存性を変化させることができる。
これにより、実施例２〜４の人工毛髪１０の場合、湿度４０％で天然毛髪の曲げ剛性値と一致し、湿度上昇と共に曲げ剛性値が減少し、天然毛髪に類似の湿度依存性を示すことが判明した。【００６９】
実施例５の人工毛髪１０が実施例１と異なるのは、鞘部１Ａがナイロン６６から構成されている点であり、他は同一である。実施例５においては、湿度４０％の条件では、曲げ剛性値は天然毛髪よりも大きい７８０×１０-5ｇｆｃｍ2 ／本であり、湿度が４０〜５０％まで曲げ剛性値がほぼ直線的に低下し、湿度５０％では約６５０×１０-5ｇｆｃｍ2 ／本となる。そして、湿度が５０〜８０％までは、ほぼ実施例１と一致する傾きで曲げ剛性値が約６００×１０-5ｇｆｃｍ2 ／本まで低下する。
この結果から、実施例５の人工毛髪１０の場合には、湿度４０％で天然毛髪の曲げ剛性値よりも大きい値を示し、湿度上昇と共に曲げ剛性値が減少することが判明した。実施例５の人工毛髪１０の場合には、曲げ剛性値が湿度４０％〜５０％の範囲で、実施例１〜４のそれよりも大きい値を示した。
これにより、実施例５の人工毛髪１０の場合も、天然毛髪の曲げ剛性値と近い曲げ剛性値を示し、湿度上昇と共に、曲げ剛性値が減少し、天然毛髪に類似の曲げ剛性値と湿度依存性を示すことが判明した。【００７０】
比較例１の人工毛髪はナイロン６からなり、糸径が８０μｍ、延伸倍率３．３である。この人工毛髪の場合には、湿度４０％で曲げ剛性値が約５１０×１０-5ｇｆｃｍ2 ／本であり、天然毛髪の約７０％の値となった。また、湿度上昇と共に曲げ剛性値はほぼ単調に減少し、湿度８０％では、曲げ剛性値は約２５０×１０-5ｇｆｃｍ2 ／本となった。この値は天然毛髪の約５０％の値である。比較例１の曲げ剛性値は、測定した全湿度範囲で、天然毛髪や実施例１〜５の人工毛髪よりも著しく小さいことが分かった。【００７１】
比較例２の人工毛髪は、ナイロン６Ｔからなり、糸径が８０μｍ、延伸倍率５．５である。この人工毛髪の場合には、湿度４０％で曲げ剛性値が約９８０×１０-5ｇｆｃｍ2 ／本であり、天然毛髪の約１３６％の大きな値となった。また、湿度上昇と共に曲げ剛性値はほぼ単調に減少し、湿度８０％では、曲げ剛性値は約８６０×１０-5ｇｆｃｍ2 ／本となった。この値は天然毛髪の約１７０％の値である。比較例２の曲げ剛性値は、測定した全湿度範囲で天然毛髪や実施例１〜５の人工毛髪よりも著しく大きいことが分かった。
なお、比較例３の場合には、上述したように、鞘部１Ａと芯部１Ｂの剥離が生じ、人工毛髪としては使用できないので、曲げ剛性値の測定は行なわなかった。【００７２】
次に、実施例６〜１０の人工毛髪における曲げ剛性値の湿度依存性について説明する。図１３は、実施例６〜１０及び比較例１、４、５における人工毛髪の曲げ剛性値の湿度依存性を示すグラフである。図において、横軸は湿度（％）を示し、縦軸は曲げ剛性値（１０-5ｇｆｃｍ2 ／本）を示している。測定温度は２２℃である。図１３では、図１２と同様に、天然毛髪の曲げ剛性値として、その平均値、最大値及び最小値も合わせて示している。実施例６の人工毛髪１０が実施例１と異なるのは、芯部１ＢがナイロンＭＸＤ６から構成されている点であり、糸径が８０μｍ、鞘／芯容量比が１／７である。
図１３から明らかなように、実施例６の人工毛髪１０の場合には、湿度４０％の条件では、曲げ剛性値は天然毛髪の平均値とほぼ同等の７３０×１０-5ｇｆｃｍ2 ／本であり、湿度が上昇するにつれて徐々に曲げ剛性値が低下する。湿度６０％では約６６０×１０-5ｇｆｃｍ2 ／本まで低下し、湿度８０％では約６００×１０-5ｇｆｃｍ2 ／本まで低下した。
この結果から、実施例６の人工毛髪１０の場合には、湿度４０％で天然毛髪の曲げ剛性値とほぼ同等の曲げ剛性値を示し、湿度上昇と共に曲げ剛性値が減少し、天然毛髪に類似した挙動を示すことが分かった。即ち、実施例６の人工毛髪１０は、天然毛髪に類似の曲げ剛性値と湿度依存性を示すことが判明した。【００７３】
実施例７の人工毛髪１０が実施例６と異なるのは、鞘芯容量比が１／５である点であり、他は同一である。
図１３から明らかなように、実施例７の人工毛髪１０の場合には、湿度４０％の条件では、曲げ剛性値は天然毛髪の平均値とほぼ同等の７３０×１０-5ｇｆｃｍ2 ／本であり、そして、湿度が５０％付近まで上昇するにつれて曲げ剛性値が低下し、６２０×１０-5ｇｆｃｍ2 ／本まで低下する。次に、湿度６０％までは曲げ剛性値が徐々に低下し、湿度６０％では、６１０×１０-5ｇｆｃｍ2 ／本となる。さらに、湿度が６０〜８０％においては、曲げ剛性値が徐々に低下し、湿度が８０％では５６０×１０-5ｇｆｃｍ2 ／本となる。
この結果から、実施例７の人工毛髪１０の場合には、湿度４０％で天然毛髪の曲げ剛性値とほぼ同等の曲げ剛性値を示し、湿度上昇と共に曲げ剛性値が減少し、天然毛髪に類似した挙動を示すことが分かった。即ち、実施例７の人工毛髪１０は、天然毛髪に類似の曲げ剛性値と湿度依存性を示すことが判明した。【００７４】
実施例８の人工毛髪１０が実施例６と異なるのは、鞘芯容量比が１／４である点であり、他は同一である。
図１３から明らかなように、実施例８の人工毛髪１０の場合には、湿度４０％の条件で、天然毛髪の平均値とほぼ同等の７３０×１０-5ｇｆｃｍ2 ／本であり、湿度が４０〜６０％直前まで曲げ剛性値が低下し、湿度が約６０％では、曲げ剛性値が５６０×１０-5ｇｆｃｍ2 ／本まで低下する。
次に、湿度が６０〜８０％においては、曲げ剛性値が徐々に低下し、湿度８０％では４９０×１０-5ｇｆｃｍ2 ／本まで低下した。
この結果から、実施例８の人工毛髪１０の場合には、湿度４０％で天然毛髪の曲げ剛性値とほぼ同等の曲げ剛性値を示し、湿度上昇と共に曲げ剛性値が減少するという天然毛髪に類似した挙動を示すことが分かった。【００７５】
実施例９の人工毛髪１０が実施例６と異なるのは、鞘芯容量比が１／３である点であり、他は同一である。
図１３から明らかなように、実施例９の人工毛髪１０の場合には、湿度４０％の条件で、天然毛髪の平均値とほぼ同等の７３０×１０-5ｇｆｃｍ2 ／本であり、湿度が４０〜６０％付近直前まで曲げ剛性値が低下し、湿度が約６０％では、曲げ剛性値が５３０×１０-5ｇｆｃｍ2 ／本まで低下する。次に、湿度が６０〜８０％においては、曲げ剛性値が徐々に低下し、湿度８０％では４４０×１０-5ｇｆｃｍ2 ／本まで低下した。
この結果から、実施例９の人工毛髪１０の場合には、湿度４０％で天然毛髪の曲げ剛性値とほぼ同等の曲げ剛性値を示し、湿度上昇と共に曲げ剛性値が減少するという天然毛髪に類似した挙動を示すことが分かった。【００７６】
実施例１０の人工毛髪１０が実施例６と異なるのは、鞘／芯容量比が１／２である点であり、他は同一である。
図１３から明らかなように、実施例１０の人工毛髪１０の場合には、湿度４０％の条件で、天然毛髪の平均値とほぼ同等の７３０×１０-5ｇｆｃｍ2 ／本であり、湿度が４０〜６０％付近直前まで曲げ剛性値が低下し、湿度が約６０％では曲げ剛性値が４９０×１０-5ｇｆｃｍ2 ／本まで低下する。次に、湿度が６０〜８０％においては曲げ剛性値が徐々に低下し、曲げ剛性値が３８０×１０-5ｇｆｃｍ2 ／本まで低下した。
この結果から、実施例１０の人工毛髪１０は、湿度４０％で天然毛髪の曲げ剛性値とほぼ同等の曲げ剛性値を有しており、湿度上昇と共に曲げ剛性値が減少していることを示している。湿度が６０％付近を越えると、人工毛髪１０の曲げ剛性値が天然毛髪の曲げ剛性値を下回っているが、上記比較例１のナイロン６からなる人工毛髪や、後述する比較例４のナイロンＭＸＤ６からなる人工毛髪の曲げ剛性値と比較すると、天然毛髪に類似した挙動を示すことが分かった。【００７７】
比較例４の人工毛髪はナイロンＭＸＤ６からなり、糸径が８０μｍであり、湿度４０％の条件で曲げ剛性値は９４０×１０-5ｇｆｃｍ2 ／本であり、湿度４０〜６０％付近まで曲げ剛性値が低下し、湿度６０％では８７０×１０-5ｇｆｃｍ2 ／本までに低下する。さらに、湿度６０〜８０％までは曲げ剛性値が徐々に低下し、湿度８０％では、７８０×１０-5ｇｆｃｍ2 ／本まで低下した。比較例４の曲げ剛性値は、測定した全湿度範囲で天然毛髪や実施例６〜１０の人工毛髪よりも著しく大きいことが分かった。【００７８】
比較例５の人工毛髪は、ＭＸＤナイロンにナイロン６を１０％混合し、糸径が８０μｍである。湿度４０％の条件では、曲げ剛性値は８７０×１０-5ｇｆｃｍ2 ／本であり、湿度６０％付近まで曲げ剛性値が低下し、湿度６０％では７２０×１０-5ｇｆｃｍ2 ／本まで低下する。さらに、湿度６０〜８０％までは曲げ剛性値が徐々に低下し、湿度８０％では６１０×１０-5ｇｆｃｍ2 ／本まで低下した。比較例５の曲げ剛性値は、測定した全湿度範囲で天然毛髪や実施例６〜１０の人工毛髪よりも著しく大きいことが分かった。
なお、図１２と同様に比較例１の人工毛髪の曲げ剛性値も合わせて示しているが、測定した全湿度範囲で、天然毛髪や実施例６〜１０の人工毛髪よりも著しく小さいことが分かった。【００７９】
図１２又は図１３に示すように、天然毛髪の曲げ剛性値は人工的に作られたものと異なり、個体差が生じやすい。そして、天然毛髪の曲げ剛性値の湿度変化においても、湿度依存性に幅が生じる。天然毛髪の湿度変化による曲げ剛性値は、湿度４０％では、最小値が６６０×１０-5ｇｆｃｍ2 ／本であり、最大値では７４０×１０-5ｇｆｃｍ2 ／本という範囲にあり、この変動幅は８０×１０-5ｇｆｃｍ2 ／本である。湿度が６０％の時には、最小値が５２０×１０-5ｇｆｃｍ2 ／本であり、最大値が６６０×１０-5ｇｆｃｍ2 ／本となり、変動幅は１４０×１０-5ｇｆｃｍ2 ／本となり、湿度が４０％より大きい変動幅となる。さらに、湿度８０％では、変動幅が広がり、最小値が４２０×１０-5ｇｆｃｍ2 ／本であり、最大値が６００×１０-5ｇｆｃｍ2 ／本に達する。【００８０】
実施例１〜１０の人工毛髪１０によれば、鞘をナイロン６又はナイロン６６、芯をナイロン６Ｔ又はナイロンＭＸＤ６とし、その鞘芯容量比を変化させることにより、曲げ剛性値とその湿度依存性が天然毛髪に類似した人工毛髪１０が得られる。図１２及び図１３から明らかなように、芯部１Ｂにナイロン６Ｔ又はナイロンＭＸＤ６を用いて、鞘／芯容量比を１／２に近い値で製造した人工毛髪１０の曲げ剛性値は天然毛髪の曲げ剛性値の最小値付近になり、鞘／芯容量比を１／７付近で製造した人工毛髪１０の曲げ剛性値は、天然毛髪の曲げ剛性値の最大値付近になる。【００８１】
これから、芯部１Ｂを半芳香族ポリアミド樹脂とし、鞘部１Ａを脂肪族ポリアミド樹脂とした鞘／鞘構造の人工毛髪１０において、鞘／芯容量比が１／２〜１／７の範囲内にある場合には、天然毛髪の曲げ剛性値の挙動に近似する人工毛髪が得られた。表１及び表２に示すように、鞘／芯容量比が１／２〜１／７の範囲内で製造した人工毛髪１０の鞘／芯重量比は１０／９０〜３５／６５の範囲となる。
特に、実施例６〜１０の鞘をナイロン６、芯をナイロンＭＸＤ６とした人工毛髪１０の場合には、温度２２℃で、湿度が４０〜５０％における曲げ剛性値は天然毛髪の最大値と最小値の間に入って、その平均値に近い挙動を示す。さらに湿度が５０％以上の湿度範囲では、実施例６、７の人工毛髪１０の曲げ剛性値は、天然毛髪の曲げ剛性値の最大値における挙動に近い特性となり、実施例８の人工毛髪１０の曲げ剛性値は、天然毛髪の曲げ剛性値の平均値における挙動に近い特性となり、実施例９、１０の人工毛髪１０の曲げ剛性値は、天然毛髪の曲げ剛性値の最小値における挙動に近い特性となる。【００８２】
次に、実施例の人工毛髪の吸湿による変化について説明する。
図１４〜図１６は、（Ａ）本発明による実施例の人工毛髪、（Ｂ）天然毛髪、（Ｃ）従来のポリエステルを用いた人工毛髪の、それぞれ、カールした最初の状態、水に浸漬した状態、及び水に浸漬した後の乾燥状態を示す図である。各毛髪はその上部で結束しており、乾燥は自然乾燥で行った。
図１４に示すように、何れの毛髪も同じ長さで、同じカール径でカール付けを行った状態である。水に浸漬すると、実施例の人工毛髪１，１０は、水分の吸収により伸び、かつ、その長さの変化も天然毛髪に近い変化を示すことが分かる  （図１５（Ａ）及び（Ｂ）参照）。これに対して、ポリエステルを用いた人工毛髪の場合には、吸湿性に劣るので人工毛髪が伸びないために、カールが崩れず、天然毛髪の挙動とは異なることが分かる（図１５（Ｃ）参照）。
水に浸漬した後の乾燥させた状態では、実施例の人工毛髪１，１０は再びカールさせた最初の状態に戻り、天然毛髪に近い変化を示すことが分かる（図１６（Ａ）及び（Ｂ）参照）。なお、図示しないが、ポリエステル以外の材料からなる人工毛髪の場合には、例えば、水に濡れるとカールは殆ど伸びてしまう上に、自然放置下で湿気を取り除いても元のカールに戻り難いことが知られている。
これにより、本発明の人工毛髪１，１０によれば、カールを付けた状態であっても、水に濡らした時のカールの伸び及び自然放置下で湿気を取り除いた時のカールの戻り具合が、天然毛髪に類似の挙動であることがわかった。【００８３】
上記実施例１〜１０の人工毛髪１０によれば、２２℃、湿度４０％で曲げ剛性値が、天然毛髪の平均値７２０×１０-5ｇｆｃｍ2 ／本と一致するか、極めて近い値を示すことが分かった。さらに、湿度８０％までの上昇に伴う曲げ剛性値の低下挙動も、天然毛髪に極めて近いことが分かった。さらに、実際に水に濡らした時の人工毛髪１０において、カールの伸び及び自然放置下で湿気を取り除いた時のカールの戻り具合が、天然毛髪に類似の挙動であることがわかった。
【実施例１１】
【００８４】
実施例１〜１０に示した人工毛髪１０と同様にして、直径の異なる人工毛髪１０を種々製作し、図５に示すかつらを製作した。直径の異なる人工毛髪を適切に配置し、毛髪の一部をカールさせたデザインで天然毛髪に近い外観を持ち、生え際やかつら装着の境界が不自然に見えないかつらとした。装着者や周囲の観察者の評価によれば、風合い（外観、触感、量感）が極めて自然であり、雨やシャワーに濡れた状態では、図６や図１４〜図１６に示すように毛髪の伏せ具合、カールの解け具合や外観、触感、量感などの風合いは、装着者自身の天然毛髪と変わらず、髪分かれも生じず極めて快適に装着できた。【００８５】
上記実施例によれば、本発明によって製造される人工毛髪は、２２℃、湿度４０％における曲げ剛性値が天然毛髪の平均値７２０×１０-5ｇｆｃｍ2 ／本と一致するか、又は、極めて近い値が得られ、かつ、湿度上昇に伴う曲げ剛性値低下挙動も、天然毛髪に極めて近いことが分かった。
これにより、本発明の人工毛髪１又は１０を用いて製造したかつら４０は、風合い（外観、触感、質感）とも天然毛髪に近く、高湿下、あるいは水に濡れた場合のそれら特性の変化も天然毛髪に近いため、自然な感じで装着できることが判明した。【００８６】
本発明は、上記実施例に限定されることなく、特許請求の範囲に記載した発明の範囲内で種々の変形が可能であり、それらも本発明の範囲内に含まれることはいうまでもない。例えば、ポリアミド樹脂は、所望の曲げ剛性値などが得られるように適宜選択すればよいことは勿論である。
【図１】
0005127443.tif 000010
【図２】
0005127443.tif 000011
【図３】
0005127443.tif 000012
【図４】
0005127443.tif 000013
【図５】
0005127443.tif 000014
【図６】
0005127443.tif 000015
【図７】
0005127443.tif 000016
【図１２】
0005127443.tif 000017
【図１３】
0005127443.tif 000018
【図１４】
0005127443.tif 000019
【図１５】
0005127443.tif 000020
【図１６】
0005127443.tif 000021
【図８】
0005127443.tif 000022
【図９】
0005127443.tif 000023
【図１０】
0005127443.tif 000024
【図１１】
0005127443.tif 000025